(57)【特許請求の範囲】
【請求項１】
基材上に、所定のパターンの膜を形成する成膜方法であって、
前記基材の前記膜を形成する膜形成面側に、飛来物を飛来させ、該飛来物を堆積させて前記膜を形成するに際し、
前記膜形成面にカップリング剤による処理を施すことにより、前記膜を形成する膜形成領域の表面の前記基材からの距離が、前記膜を形成しない非膜形成領域の表面の前記基材からの距離よりも短くなるように、それらの領域の境界部に段差を形成しておき、
前記飛来物を、前記段差を利用して、前記膜形成領域に集めることを特徴とする成膜方法。
【請求項２】
前記段差の高さは、３Å以上である請求項１に記載の成膜方法。
【請求項３】
前記非膜形成領域への前記カップリング剤による処理を、３回以上行う請求項１または２に記載の成膜方法。
【請求項４】
前記膜形成領域への前記カップリング剤による処理の回数と、前記非膜形成領域への前記カップリング剤による処理の回数とを異ならせることにより、前記段差を形成する請求項１ないし３のいずれかに記載の成膜方法。
【請求項５】
前記膜形成領域の表面に露出する官能基の種類と、前記非膜形成領域の表面に露出する官能基の種類とを異ならせることにより、前記膜形成領域の前記飛来物に対する電気的引力が、前記非膜形成領域の前記飛来物に対する電気的引力より強くなるよう調整する請求項４に記載の成膜方法。
【請求項６】
前記膜形成領域への前記カップリング剤による処理の回数をＡ［回］とし、前記非膜形成領域への前記カップリング剤による処理の回数をＢ［回］としたとき、Ｂ−Ａ≧３なる関係を満足する請求項４または５に記載の成膜方法。
【請求項７】
前記カップリング剤は、シラン系カップリング剤である請求項１ないし６のいずれかに記載の成膜方法。
【請求項８】
前記カップリング剤による処理に先立って、前記膜形成領域および／または前記非膜形成領域に水酸基を導入する水酸基導入処理を行う請求項１ないし７のいずれかに記載の成膜方法。
【請求項９】
前記水酸基導入処理は、紫外線照射およびプラズマ照射のうちの少なくとも一方である請求項８に記載の成膜方法。
【請求項１０】
前記基材を加熱した状態で、前記飛来物を前記基材の前記膜形成面側に飛来させる請求項１ないし８のいずれかに記載の成膜方法。
【請求項１１】
前記基材の加熱温度は、８０〜３００℃である請求項１０に記載の成膜方法。
【請求項１２】
前記基材の前記膜形成面を鉛直下方に向けた状態、または鉛直下方に対して所定の角度傾斜させた状態で、前記飛来物を前記基材の前記膜形成面側に飛来させる請求項１ないし１１のいずれかに記載の成膜方法。
【請求項１３】
真空蒸着法、スパッタリング法、イオンプレーティング法または化学的気相成膜法に適用される請求項１ないし１２のいずれかに記載の成膜方法。
【発明の詳細な説明】
【技術分野】
【０００１】
本発明は、成膜方法に関するものである。
【背景技術】
【０００２】
従来、所定パターンの膜の形成には、樹脂を主成分とするマスクを用いたエッチング法が、広く利用されている（例えば、特許文献１参照。）。
具体的には、Ｉ：基材上に膜形成用の材料で構成される層を形成する。II：前記層上にレジスト材料を塗布する。III：レジスト材料を露光・現像し、前記層の不要部分に対応して開口部を有するレジスト層を得る。IV：レジスト層をマスクに用いて、エッチング法により、開口部内に露出した膜形成層を除去する。Ｖ：マスクを除去する。これにより、所定パターンに形成された膜を得る。
ところが、このような方法では、レジスト層の形成に時間と手間とを要する。その結果、膜形成までに長時間を要したり、コストが高くなる等の問題が生じる。
【０００３】
【特許文献１】特開平５−３３８１８４号公報
【発明の開示】
【発明が解決しようとする課題】
【０００４】
本発明の目的は、所定のパターンの膜を容易かつ安価に形成し得る成膜方法を提供することにある。
【課題を解決するための手段】
【０００５】
このような目的は、下記の本発明により達成させる。
本発明の成膜方法は、基材上に、所定のパターンの膜を形成する成膜方法であって、
前記基材の前記膜を形成する膜形成面側に、飛来物を飛来させ、該飛来物を堆積させて前記膜を形成するに際し、
前記膜形成面にカップリング剤による処理を施すことにより、前記膜を形成する膜形成領域の表面の前記基材からの距離が、前記膜を形成しない非膜形成領域の表面の前記基材からの距離よりも短くなるように、それらの領域の境界部に段差を形成しておき、
前記飛来物を、前記段差を利用して、前記膜形成領域に集めることを特徴とする。
これにより、所定のパターンの膜を容易かつ安価に形成することができる。
【０００６】
本発明の成膜方法では、前記段差の高さは、３Å以上であることが好ましい。
これにより、前記飛来物の前記膜形成領域から前記非膜形成領域への移行（拡散）を確実に阻止して、前記飛来物を確実に前記膜形成領域に集めることができる。
本発明の成膜方法では、前記非膜形成領域への前記カップリング剤による処理を、３回以上行うことが好ましい。
これにより、前記段差の高さをより確実に目的とする高さのものとすることができる。
【０００７】
本発明の成膜方法では、前記膜形成領域への前記カップリング剤による処理の回数と、前記非膜形成領域への前記カップリング剤による処理の回数とを異ならせることにより、前記段差を形成することが好ましい。
これにより、前記段差の高さの制御を容易に行うことができる。
本発明の成膜方法では、前記膜形成領域の表面に露出する官能基の種類と、前記非膜形成領域の表面に露出する官能基の種類とを異ならせることにより、前記膜形成領域の前記飛来物に対する電気的引力が、前記非膜形成領域の前記飛来物に対する電気的引力より強くなるよう調整することが好ましい。
これにより、前記飛来物を、前記膜形成領域に集める際に、前記膜形成領域と前記非膜形成領域との境界部に、物理的な障壁である段差に加えて、電気的な障壁を設けることができ、その結果として、前記飛来物の前記膜形成領域から前記非膜形成領域への移行をより確実に阻止することができる。
【０００８】
本発明の成膜方法では、前記膜形成領域への前記カップリング剤による処理の回数をＡ［回］とし、前記非膜形成領域への前記カップリング剤による処理の回数をＢ［回］としたとき、Ｂ−Ａ≧３なる関係を満足することが好ましい。
これにより、前記段差の高さをより確実に目的とする高さのものとすることができる。
本発明の成膜方法では、前記カップリング剤は、シラン系カップリング剤であることが好ましい。
シラン系カップリング剤は、安価であり入手が容易である。
【０００９】
本発明の成膜方法では、前記カップリング剤による処理に先立って、前記膜形成領域および／または前記非膜形成領域に水酸基を導入する水酸基導入処理を行うことが好ましい。
これにより、前記基材の膜形成面に水酸基が導入され、カップリング剤が共有結合により前記基材の膜形成面に導入される。その結果、前記カップリング剤の前記基材に対する密着性をより向上することができる。
【００１０】
本発明の成膜方法では、前記水酸基導入処理は、紫外線照射およびプラズマ照射のうちの少なくとも一方であることが好ましい。
かかる方法を用いることにより、基板の表面により均一に水酸基を導入することができる。
本発明の成膜方法では、前記基材を加熱した状態で、前記飛来物を前記基材の前記膜形成面側に飛来させることが好ましい。
これにより、膜を膜形成領域に、より選択性高く形成することができる。
【００１１】
本発明の成膜方法では、前記基材の加熱温度は、８０〜３００℃であることが好ましい。
これにより、膜を膜形成領域に、特に選択性高く形成することができる。
本発明の成膜方法では、前記基材の前記膜形成面を鉛直下方に向けた状態、または鉛直下方に対して所定の角度傾斜させた状態で、前記飛来物を前記基材の前記膜形成面側に飛来させることが好ましい。
これにより、膜の成長方向を制御することができる。
本発明の成膜方法では、真空蒸着法、スパッタリング法、イオンプレーティング法または化学的気相成膜法に適用されることが好ましい。
これらの成膜過程において、飛来物を容易に発生させることができる。
【発明を実施するための最良の形態】
【００１３】
以下、本発明の成膜方法について、添付図面を参照しつつ詳細に説明する。
＜成膜方法＞
まず、本発明の成膜方法の好適な実施形態について説明する。
＜＜第１実施形態＞＞
まず、本発明の成膜方法の第１実施形態について説明する。
【００１４】
図１〜図３は、それぞれ、本発明の成膜方法の第１実施形態を説明するための模式的な図（縦断面図）である。なお、以下の説明では、図１中の上側を「上」、下側を「下」と言う。
本発明の成膜方法は、基材１上（基材１の膜３を形成する膜形成面側）に、膜３を形成するための飛来物３１を飛来させ、この飛来物３１を堆積させて所定のパターンの膜３を形成する方法である。
【００１５】
ここで、飛来物３１は、膜材料（膜３の構成材料）またはその前駆体が、例えば、原子、分子、イオン、ラジカル等となったものである。
膜材料としては、特に限定されないが、例えば、Ｎｉ、Ｐｄ、Ｐｔ、Ｌｉ、Ｍｇ、Ｃａ、Ｓｒ、Ｌａ、Ｃｅ、Ｅｒ、Ｅｕ、Ｓｃ、Ｙ、Ｙｂ、Ａｇ、Ｃｕ、Ｃｏ、Ａｌ、Ｃｓ、Ｒｂ、またはこれらを含む合金のような各種金属材料、二酸化ケイ素（ＳｉＯ２）、インジウム錫酸化物（ＩＴＯ）、インジウム亜鉛酸化物（ＩＺＯ）、アンチモン錫酸化物（ＡＴＯ）、フッ素含有インジウム錫酸化物（ＦＴＯ）のような各種酸化物系材料、単層カーボンナノチューブ、多層カーボンナノチューブ等のカーボンナノチューブ、カーボンナノファイバー、ＣＮナノチューブ、ＣＮナノファイバー、ＢＣＮナノチューブ、ＢＣＮナノファイバー、炭素繊維のような各種炭素系材料、トリス（８−キノリノラト）アルミニウム（Ａｌｑ３）、トリス（４−メチル−８キノリノレート）アルミニウム（III）（Ａｌｍｑ３）、（８−ヒドロキシキノリン）亜鉛（Ｚｎｑ２）のような各種有機材料等が挙げられる。
【００１６】
また、膜材料の前駆体（以下、単に「前駆体」と言う。）としては、種々の反応により、前記膜材料に変化するものであり、特に限定されないが、例えば、１，１，１，５，５，５−ヘキサフルオロ−２，４−ペンタジオネート−銅（II）のような有機金属化合物等の金属材料の前駆体、テトラエトキシシラン（ＴＥＯＳ）およびポリシラザン等の酸化物系材料の前駆体等が挙げられる。
【００１７】
この前駆体を膜材料に変化させる反応としては、例えば、熱分解反応、不均等化反応、重合反応、酸化反応、還元反応、窒化反応、炭化反応、ホウ化反応等が挙げられる。
具体的には、飛来物３１としては、例えば、膜材料または前駆体を加熱することにより生じた蒸発粒子、または、この蒸発粒子がプラズマやレーザー光等によりイオン化されたもの、スパッタリングにより膜材料または前駆体で構成されたターゲットから叩き出されたスパッタ粒子、ガス状の膜材料または前駆体が熱、プラズマやレーザー光等によりラジカル化されたもの等が挙げられる。
【００１８】
このような飛来物３１は、真空蒸着法、スパッタリング法、イオンプレーティング法、化学的気相成膜法（ＣＶＤ法）の成膜過程で容易に発生させることができる。すなわち、本発明は、これらの成膜法に好適に適用される。
図１〜図３に示す成膜方法は、基材１の上面（膜形成面）の段差Ｄを形成する表面処理工程［１］と、膜形成面の膜形成領域２１に膜３を形成する膜形成工程［２］とを有する。以下、各工程について順次説明する。
【００１９】
［１］表面処理工程
まず、基材１を用意する。
この基材１は、いかなる材料で構成されたものであってもよいが、例えば、石英ガラス、二酸化ケイ素、窒化ケイ素、ポリエチレンテレフタレート、ポリイミド、各種低誘電率材料（いわゆる、ｌｏｗ−Ｋ材）等の各種絶縁材料（誘電体）や、シリコン（例えば、アモルファスシリコン、多結晶シリコン等）、インジウム錫酸化物（ＩＴＯ）、インジウム酸化物（ＩＯ）、酸化スズ（ＳｎＯ２）、アンチモン錫酸化物（ＡＴＯ）、インジウム亜鉛酸化物（ＩＺＯ）、Ａｌ、Ａｌ合金、Ｃｒ、Ｍｏ、Ｔａ等の導電性材料で構成されたものを用いることができる。また、基材１は、これらの材料で構成された層を複数有する多層構成のものであってもよい。
また、基材１は、膜３を形成した後、除去（分離）されるものであってもよく、膜３と一体的に使用されるものであってもよい。
【００２０】
次に、この基材１の上面に、カップリング剤による処理を施して、膜形成領域２１の表面の基材１からの距離が、非膜形成領域２２の表面の基材１からの距離よりも短くなるように、膜形成領域２１と非膜形成領域２２との境界部に段差Ｄを形成する。
膜形成領域２１は、次工程［２］において膜３が選択的に形成される領域であり、形成すべき膜３に対応したパターンで形成される。
【００２１】
一方、非膜形成領域２２は、膜形成領域２１を囲むように形成される。したがって、段差Ｄは、膜形成領域２１の縁部に沿って形成されることとなる。
次工程［２］において、基材１上に飛来した飛来物３１は、基材１の表面で動き回る（表面拡散運動する）。
そして、非膜形成領域２２に飛来した飛来物３１は、表面拡散運動をしている間に、膜形成領域２１と非膜形成領域２２との境界部に存在する段差Ｄを越えて（通過して）、膜形成領域２１に至る。
【００２２】
この膜形成領域２１に至った飛来物３１および膜形成領域２１に飛来した飛来物３１は、膜形成領域２１と非膜形成領域２２との境界部に段差Ｄが存在することにより、この段差Ｄが障害（障壁）となり、膜形成領域２１の外側、すなわち、非膜形成領域２２に移行（飛び出す）ことが阻止される。
前述したように、膜形成領域２１は、非膜形成領域２２に囲まれる領域であるため、飛来物３１が表面拡散運動するスペースが制限され、飛来物３１同士が接触（衝突）する機会が増大する。
【００２３】
接触した飛来物３１同士は、膜形成領域２１において、活発に集合物（クラスタ）を形成し、クラスタのサイズが増大するのに伴って、運動性が低下していき、ついには、膜形成領域２１に定着する。そして、これが核となり、膜３の形成が促進され、段差Ｄの存在により、膜形成領域２１の形状に対応したパターンの膜３の形成される。
本発明では、かかる現象を利用して、次工程［２］において、膜形成領域２１に選択的に膜３を形成する。
【００２４】
段差Ｄの高さは、飛来物３１の膜形成領域２１から非膜形成領域２２への移行（拡散）を阻止するのに十分なものであれば、特に限定されないが、３Å以上であるのが好ましく、５〜５０Å程度であるのがより好ましい。段差Ｄの高さを前記範囲内とすることにより、飛来物３１の膜形成領域２１から非膜形成領域２２への移行（拡散）を確実に阻止して、飛来物３１を確実に膜形成領域２１に集めることができる。
なお、段差Ｄの高さを前記上限値を越えて高くしても、それ以上の効果の増大が期待できないばかりか、カップリング剤処理の回数が増加し、コスト高を招き好ましくない。
【００２５】
カップリング剤処理に用いるカップリング剤としては、例えば、シラン系カップリング剤、チタン系カップリング剤、アルミニウム系カップリング剤、ジルコニウム系カップリング剤、有機リン酸系カップリング剤、シリルパーオキサイド系カップリング剤等が挙げられ、これらのうち１種または２種以上を組み合わせて用いることができる。カップリング剤は、基材１の膜形成面に共有結合により結合することができることから、密着性の高い分子膜５を基材１上に形成することができる。
これらの中でもカップリング剤としては、特にシラン系カップリング剤を主成分とするものが好ましい。シラン系カップリング剤は、安価であり入手が容易である。
【００２６】
なお、基材１の性質に応じて、カップリング剤の種類を適宜選択するようにすればよい。例えば、基材１として、二酸化ケイ素のようなケイ素系化合物で構成されるものを用いる場合には、シラン系カップリング剤を選択すると、後述する分子膜５の基材１に対する密着性の向上を図ることができ、その結果、得られる膜３は、基材１に対する密着性が高いものとなることから好ましい。
【００２７】
以下では、シラン系カップリング剤を用いたカップリング剤処理により段差Ｄを有する分子膜５を形成する場合を代表に説明する。
具体的には、まず、基材１の膜形成面のほぼ全面に第１の単分子膜５１を形成し、次いで、非膜形成領域２２の第１の単分子膜５１上に、カップリング剤処理を繰り返して行って、第２の単分子膜５２〜第ｎの単分子膜５ｎを重ねて形成する。これにより、膜形成領域２１と非膜形成領域２２との境界部に段差Ｄを有する分子膜５を得る。
【００２８】
［Ａ−１］  まず、基材１を用意し、例えば、水（純水等）、有機溶媒等を単独または適宜組み合わせて洗浄する。
［Ａ−２］  次に、基材１の上面に対して、分子膜５を形成するための前処理を行う。
この前処理には、基材１の上面とシラン系カップリング剤との反応性を向上させる各種の処理が挙げられるが、例えば、基材１の上面に水酸基を導入する水酸基導入処理を用いることができる。
【００２９】
これにより、基材１の上面に水酸基が導入され、シラン系カップリング剤が共有結合により基材１の膜形成面に導入される。このため、得られる分子膜５の基材１に対する密着性をより向上することができる。
このような水酸基導入処理としては、例えば、紫外線照射、プラズマ照射、電子ビーム照射、加熱による方法（熱酸化法）等が挙げられ、これらのうちの１種または２種以上を組み合わせて用いることができる。
【００３０】
これらの中でも、紫外線照射およびプラズマ照射の少なくとも一方を用いるのが好ましい。これらの方法は、基材１の上面に、紫外線および／またはプラズマを照射して（図１（ａ）参照。）、この上面を酸化することにより、水酸基を導入する（図１（ｂ）参照。）方法である。かかる方法を用いることにより、基材１の表面により均一に水酸基を導入することができる。
【００３１】
以下、紫外線照射およびプラズマ照射を用いる場合について、それぞれ、説明する。
Ａ：水酸基導入処理として紫外線照射を用いる場合
照射する紫外線の波長は、１００〜３００ｎｍ程度であるのが好ましく、１５０〜２０００ｎｍ程度であるのがより好ましい。
紫外線の照度は１〜５０Ｗ／ｃｍ２程度であるのが好ましく、１〜１０Ｗ／ｃｍ２程度であるのがより好ましい。
【００３２】
なお、紫外線照射を行う雰囲気は、大気中または減圧状態のいずれであってもよい。
紫外線の照射時間は、１〜３０分程度であるのが好ましく、２〜１０分程度であるのがより好ましい。
紫外線照射の際の条件を上述したような範囲内とすることにより、基材１の上面に水酸基を確実に導入することができる。
【００３３】
Ｂ：水酸基導入処理としてプラズマ照射を用いる場合
プラズマを発生させるガス種としては、例えば、酸素ガス、窒素ガス、不活性ガス（アルゴンガス、ヘリウムガス等）等が挙げられ、これらのうちの１種または２種以上を組み合わせて用いることができる。
高周波電力の出力は、１００〜７００Ｗ程度であるのが好ましく、３００〜５００Ｗ程度であるのがより好ましい。
【００３４】
ガスの流量は、１０〜５００ｓｃｃｍ程度であるのが好ましく、１００〜３００ｓｃｃｍ程度であるのがより好ましい。
なお、プラズマ照射を行う雰囲気は、大気中または減圧状態のいずれであってもよいが、減圧状態とするのが好ましい。
特に、プラズマ照射には、プラズマを発生するガス種として、酸素ガスを含むガスを用いる酸素プラズマ照射を用いるのが好適である。酸素プラズマ照射によれば、酸素プラズマが基材１の表面と接触するとともに、水酸基の導入に利用されるため、基材１の表面をより確実に水酸基を導入することができる。
【００３５】
さらに、このプラズマ照射の時間は、１〜１０分間程度であるのが好ましく、３〜７分間程度であるのがより好ましい。
プラズマ照射の際の条件を上述したような範囲内とすることにより、基材１の上面に水酸基を確実に導入することができる。
なお、この前処理は、基材１として、例えば、石英ガラスのようなガラス材料等で構成されたもの、すなわち、表面に水酸基を有するものを用いる場合には、省略することもできる。
【００３６】
［Ａ−３］  次に、シラン系カップリング剤を含有する処理液を用意する。
ここで、シラン系カップリング剤は、一般式ＲｎＳｉＸ（４−ｎ）（但し、Ｘは、加水分解によりシラノール基を生成する加水分解基、Ｒは水酸基に置換される官能基である。また、ｎは１〜３の整数である。）で表される。
この一般式において、Ｘとしては、例えば、メトキシ基、エトキシ基、ハロゲン原子等が挙げられる。
また、官能基Ｒとしては、例えば、アミノアルキル基、アルキル基、フルオロアルキル基、ビニル基等が挙げられる。
なお、複数個のＲ同士またはＸ同士は、互いに同じものであっても、異なるものであってもよい。
【００３７】
［Ａ−４］  次に、シラン系カップリング剤を含有する処理液を、基材１の膜形成面に供給する。
この処理液を基材１の膜形成面に供給する方法としては、例えば、基材１を処理液に浸漬する方法（浸漬法）、基材１の膜形成面に処理液を塗布する方法（塗布法）、基材１の膜形成面に処理液を噴霧（シャワー）する方法（噴霧法）等が挙げられるが、これらの中でも、浸漬法を用いるのが好ましい。浸漬法によれば、短時間に大量の基材１を処理することができる。
【００３８】
［Ａ−５］  次に、基材１を、例えば、加熱することにより、シラン系カップリング剤の加水分解基を加水分解させ、生成したシラノール基と水酸基とを反応させて、シロキサン結合を形成させる。
これにより、第１の単分子膜５１が基材１の上面のほぼ全面に形成される。（図１（ｃ）参照。）。この状態で、基材１の表面には、官能基Ｒが露出する。
加熱の際の加熱温度は、５０〜２００℃程度であるのが好ましく、８０〜１５０℃程度であるのがより好ましい。
加熱時間は、１〜５０分程度であるのが好ましく、５〜２０分程度であるのがより好ましい。
【００３９】
［Ａ−６］  次に、膜形成領域２１の形状に対応したマスク４を用いて、非膜形成領域２２の分子膜５に水酸基導入処理を施す（図１（ｄ）参照。）。
これにより、非膜形成領域２２の分子膜５が有する官能基が切断されて、この切断部分に水酸基が導入される。その結果、非膜形成領域２２の分子膜５の表面に水酸基が露出した状態となる（図１（ｅ）参照。）。
この水酸基導入処理には、前記工程［Ａ−２］で用いたものと同様の処理を用いることができる。
【００４０】
［Ａ−７］  次に、前記工程［Ａ−３］および［Ａ−４］と同様にして、基材１の膜形成面にシランカップリング剤処理を施すことにより、非膜形成領域２２の第１の単分子膜５１の表面に露出した水酸基と、シラン系カップリング剤が有するシラノール基とを反応させて、シロキサン結合を形成させる。
その結果、非膜形成領域２２の第１の単分子膜５１上に、第２の単分子膜５２が形成される（図２（ｆ）参照。）。
【００４１】
［Ａ−８］  次に、前記工程［Ａ−６］と［Ａ−７］とを繰り返すこと、すなわち、カップリング剤処理を繰り返すことにより、第２の単分子膜５２上に第３の単分子膜５３〜第ｎの単分子膜５ｎを形成する。
これにより、非膜形成領域２２の高さが膜形成領域２１の高さよりも高くなり、これらの領域２１、２２の境界部に段差Ｄを有する分子膜５が得られる（図２（ｇ）参照。）。
【００４２】
このカップリング剤処理の繰り返す（施す）回数を適宜調節することにより、所望の高さの多層膜を形成することができる。その結果、所望の高さの段差Ｄを形成することができる。すなわち、段差Ｄの高さの制御を容易に行うことができる。
ここで、基材１の膜形成面にカップリング剤処理を施す回数は、得られる段差Ｄの高さが、上述した範囲内のものであれば特に限定されないが、膜形成領域２１へのカップリング剤処理の回数をＡ［回］とし、非膜形成領域２２へのカップリング剤処理の回数をＢ［回］としたとき、Ｂ−Ａ≧３なる関係を満足するのが好ましく、Ｂ−Ａが５〜１０なる関係を満足するのがより好ましい。かかる関係を満足することにより、段差Ｄの高さをより確実に上述した範囲内のものとすることができる。
【００４３】
また、本実施形態では、基材１の上面のほぼ全面に第１の単分子膜５１を形成した後に、非膜形成領域２２の第１の単分子膜５１上に、第２の単分子膜５２〜第ｎの単分子膜５ｎを重ねて形成して、分子膜５を得るものとして説明したが、これに限定されるものではない。例えば、第１の単分子膜５１の形成工程を省略して、非膜形成領域２２に選択的にカップリング剤処理を施して、段差Ｄを有する分子膜５を形成するようにしてもよい。
したがって、この場合、膜形成領域２１には、カップリング剤処理がなされないこととなる。なお、この場合、非膜形成領域２２へのカップリング剤処理の回数は、３回以上であるのが好ましく、５〜１０回程度であるのがより好ましい。かかる関係を満足することにより、段差Ｄの高さをより確実に上述した範囲内のものとすることができる。
【００４４】
［２］  膜形成工程
次に、図３（ａ）に示すように、飛来物３１を基材１の膜形成面側（膜形成領域２１および非膜形成領域２２）に飛来させる。
そして、膜形成領域２１と非膜形成領域２２との境界部に形成された段差Ｄを利用して、飛来物３１を膜形成領域２１に集める。
すなわち、膜形成領域２１に飛来した飛来物３１は、前記境界部に段差Ｄが存在するために、この段差Ｄが障壁となり膜形成領域２１の外側に拡散する（飛び出す）ことができないため、そのまま領域２１に付着するか、または先に付着した飛来物３１と凝集（集合）する。
【００４５】
一方、非膜形成領域２２に飛来した飛来物３１は、段差Ｄによる障壁がないため、領域２２に付着することなく動き回る（表面拡散運動する）。この飛来物３１は、そのままの状態または互いに融合した状態（クラスタ状態）で膜形成領域２１に到達する（落ち込む）と、この領域２１に付着するか、または先に付着した飛来物３１と凝集する（図３（ｂ）参照。）。
【００４６】
このとき、膜材料の飛来物３１では、膜形成領域２１において凝集し、これを核として、膜３の形成が促進される。また、前駆体の飛来物３１では、膜形成領域２１において凝集するとともに、前駆体同士が反応して膜材料に変化し、これを核として、膜３の形成が促進される。
このようにして、膜形成領域２１に飛来物３１が集合（堆積）することにより、膜３が形成される（図３（ｃ）参照。）。
なお、本工程［２］では、飛来物３１を基材１の膜形成面側に飛来させる（供給する）のに際して、基材１を加熱した状態とするのが好ましい。これにより、非膜形成領域２２における飛来物３１の運動性を向上させることができ、その結果、膜３を膜形成領域２１に、より高い選択性をもって形成することができる。
【００４７】
基材１を加熱する方法としては、図示のようなヒータによる加熱方法の他、例えば、マイクロ波の照射による加熱方法、レーザー光の照射による加熱方法、赤外線の照射による加熱方法等が挙げられる。
基材１の加熱温度は、特に限定されないが、８０〜３００℃程度であるのが好ましく、８０〜２００℃程度であるのがより好ましい。このような範囲に加熱温度を設定することにより、前述したような効果がより顕著に発揮される。
【００４８】
また、飛来物３１を基材１の膜形成面側に飛来させるのに際して、図３に示すように、基材１は、その膜形成面を鉛直下方に向けた状態、または鉛直下方に対して所定の角度傾斜させた状態（斜方状態）とするのが好ましい。これにより、膜３の成長方向を制御することができるとともに、パーティクルの発生を防止する効果が発揮される。
なお、本工程［２］の後に、必要に応じて、後処理工程を設けるようにしてもよい。この後処理工程としては、例えば、工程［２］において膜３が固化（硬化）に至らない場合に、膜３を固化させるための工程等が挙げられる。
以上のような工程を経て、所定のパターンの膜３が得られる。
本発明によれば、基材１上に直接マスク（レジスト層）を形成することを要せず、高い成膜精度で膜３を形成することができる。
また、本発明によれば、レジスト層を用いないことから、レジスト層を形成するための複雑な工程や、不要となったレジスト層を除去する工程を省略することができる。
このようなことから、本発明によれば、容易かつ安価に、成膜精度（信頼性）の高い膜３を得ることができる。
【００４９】
＜＜第２実施形態＞＞
次に、本発明の成膜方法の第２実施形態について説明する。
図４は、本発明の成膜方法の第２実施形態により、形成された分子膜の構成を模式的に示す縦断面図である。なお、以下の説明では、図４中の上側を「上」、下側を「下」と言う。
【００５０】
以下、第２実施形態ついて、前記第１実施形態との相違点を中心に説明し、同様の事項については、その説明を省略する。
第２実施形態では、前記工程［Ａ−３］と前記工程［Ａ−７］以降とで異なる種類のシラン系カップリング剤を用い、それ以外は、前記第１実施形態と同様である。
すなわち、前記工程［Ａ−３］では、官能基としてＲ１を有するシラン系カップリング剤を用い、前記工程［Ａ−７］以降では、官能基としてＲ２を有するシラン系カップリング剤を用いてそれぞれカップリング剤処理を施す。
これにより、結果として、得られる分子膜５では、図４に示すように、膜形成領域２１の表面には官能基Ｒ１が露出し、非膜形成領域２２には官能基Ｒ２が露出することとなる。
【００５１】
本実施形態では、これらの官能基Ｒ１、Ｒ２として、荷電の正負および／または電荷量を異なるものを選択することにより、膜形成領域２１の飛来物３１に対する電気的引力を、非膜形成領域２２の飛来物３１に対する電気的引力よりも強くする。
これにより、膜形成工程［２］において、膜形成領域２１と非膜形成領域２２との境界部に、物理的な障壁である段差Ｄに加えて、電気的な障壁を設けることができる。
その結果、飛来物３１の膜形成領域２１から非膜形成領域２２への移行がより確実に阻止される。
【００５２】
また、膜形成領域２１の飛来物３１に対する電気的引力が、非膜形成領域２２の飛来物３１に対する電気的引力よりも強いため、非膜形成領域２２に飛来した飛来物３１は、より効率よく膜形成領域２１に集まることとなる。
このようなことから、膜３をより確実かつ効率よく形成することができる。
さらに、本実施形態では、電気的な障壁が存在することから、段差Ｄの高さを比較的低くしても、飛来物３１の膜形成領域２１から非膜形成領域２２への移行を阻止することができる。これにより、カップリング剤処理の回数を少なくすることができ、製造コストの低減を図ることができる。
【００５３】
ここで、真空蒸着法、スパッタリング法およびイオンプレーティング法を用いて、膜３として、例えば金属膜を形成する場合には、この膜材料または前駆体で構成される飛来物３１は、一般に、正に帯電する傾向を示す。
飛来物３１の電荷が正である場合、非膜形成領域２２の表面に露出する官能基Ｒ２に、電荷が正となるものを選択するとともに、膜形成領域２１の表面に露出する官能基Ｒ１に、電荷が非膜形成領域２２の官能基の電荷よりも弱い正、または、負となるものを選択する。
【００５４】
また、真空蒸着法や化学的気相成膜法（ＣＶＤ法、ＭＯＣＶＤ法）を用いて、膜３として例えば、有機物膜や酸化物膜を形成する場合には、この膜材料または前駆体で構成される飛来物３１は、一般に、負に帯電する傾向を示す。
飛来物３１の電荷が負である場合、非膜形成領域２２の表面に露出する官能基Ｒ２に、電荷が負となるものを選択するとともに、膜形成領域２１の表面に露出する官能基Ｒ１に、電荷が非膜形成領域２２の官能基の電荷よりも弱い負、または、正となるものを選択する。
【００５５】
シラン系カップリング剤が有する官能基のうち、正の電荷を有する官能基としては、例えば、アミノアルキル基、アルキル基、ビニル基等が挙げられ、負の電荷を有する官能基としては、例えば、フルオロアルキル基、カルボキシル基またはエポキシ基を含有するアルキル基、ビニル基等が挙げられる。
具体的には、正の電荷を有するシラン系カップリング剤としては、３−アミノプロビルトリメトキシシラン、Ｎ−β（アミノエチル）γ−アミノプロピルトリメトキシシラン、Ｎ−β（アミノエチル）γ−アミノプロピルトリエトキシシラン、オクタデシルトリメトキシシラン、ビニルトリメトキシシラン等が挙げられる。
【００５６】
また、負の電荷を有するシラン系カップリング剤としては、トリデカフルオロ−１，１，２，２テトラヒドロオクチルトリエトキシシラン、トリデカフルオロ−１，１，２，２テトラヒドロオクチルトリメトキシシラン、トリデカフルオロ−１，１，２，２テトラヒドロオクチルトリクロロシラン、トリフルオロプロピルトリメトキシシラン、γ−グリシドキシプロピルトリメトキシシラン等が挙げられる。
【００５７】
なお、本実施形態では、前記工程［Ａ−７］以降で用いるシラン系カップリング剤、すなわち、第２の単分子膜５２〜第ｎの単分子膜５ｎの形成に用いるシラン系カップリング剤については、同一のシラン系カップリング剤を用いるものとして説明したが、得られる分子膜５において、結果として、非膜形成領域２２の表面に露出する官能基Ｒ２、膜形成領域２１の表面に露出する官能基Ｒ１となっていればよい。
【００５８】
したがって、第１の単分子膜５１〜第（ｎ−１）の単分子膜５（ｎ−１）の形成に用いるシラン系カップリング剤を同種のものとし、第ｎの単分子膜５ｎの形成に用いるシラン系カップリング剤のみを異なる種類のものとしてもよいし、第１の単分子膜５１〜第ｎの単分子膜５ｎの形成に用いるシラン系カップリング剤の全てを異なる種類のものとしてもよい。
【００５９】
＜電子部品＞
このような膜３は、例えば、スイッチング素子（薄膜トランジスタ）、配線基板、半導体部品、表示パネル、有機ＥＬ素子のような発光素子等の各種電子部品に適用することができる。
以下では、電子部品を薄膜トランジスタ（特に、有機薄膜トランジスタ）および有機ＥＬ素子に適用した場合を代表に説明する。
【００６０】
＜＜薄膜トランジスタ＞＞
図５は、電子部品を適用した薄膜トランジスタの実施形態を示す図であり、（ａ）は縦断面図、（ｂ）は平面図である。なお、以下では、図５（ａ）中の上側を「上」、下側を「下」として説明する。
図５に示す薄膜トランジスタ１００は、基板２０（基材１）上に設けられており、ソース電極３０およびドレイン電極４０と、有機半導体層（有機層）５０と、ゲート絶縁層６０と、ゲート電極７０とが、この順で基板２０側から積層されて構成されている。
【００６１】
具体的には、薄膜トランジスタ１００は、基板２０上に、ソース電極３０およびドレイン電極４０が分離して設けられ、これら電極３０、４０を覆うように有機半導体層５０が設けられている。さらに有機半導体層５０上には、ゲート絶縁層６０が設けられ、さらにこの上に、少なくともソース電極３０とドレイン電極４０の間の領域に重なるようにゲート電極７０が設けられている。
【００６２】
この薄膜トランジスタ１００では、有機半導体層５０のうち、ソース電極３０とドレイン電極４０との間の領域が、キャリアが移動するチャネル領域５１０となっている。以下、このチャネル領域５１０において、キャリアの移動方向の長さ、すなわちソース電極３０とドレイン電極４０との間の距離をチャネル長Ｌ、チャネル長Ｌ方向と直交する方向の長さをチャネル幅Ｗと言う。
このような薄膜トランジスタ１００は、ソース電極３０およびドレイン電極４０が、ゲート絶縁層６０を介してゲート電極７０よりも基板２０側に設けられた構成の薄膜トランジスタ、すなわち、トップゲート構造の薄膜トランジスタである。
【００６３】
以下、薄膜トランジスタ１００を構成する各部について、順次説明する。
基板２０は、薄膜トランジスタ１００を構成する各層（各部）を支持するものである。基板２０には、例えば、ガラス基板、ポリイミド、ポリエチレンテレフタレート（ＰＥＴ）、ポリエチレンナフタレート（ＰＥＮ）、ポリエーテルスルホン（ＰＥＳ）、芳香族ポリエステル（液晶ポリマー）等で構成されるプラスチック基板（樹脂基板）、石英基板、シリコン基板、ガリウム砒素基板等を用いることができる。薄膜トランジスタ１００に可撓性を付与する場合には、基板２０には、樹脂基板が選択される。
【００６４】
この基板２０上には、下地層が設けられていてもよい。下地層としては、例えば、基板２０表面からのイオンの拡散を防止する目的、ソース電極３０およびドレイン電極４０と、基板２０との密着性（接合性）を向上させる目的等により設けられる。
下地層の構成材料としては、特に限定されないが、基板２０にガラス基板を用いる場合には、酸化珪素（ＳｉＯ２）、窒化珪素（ＳｉＮ）等が好適に用いられる。
【００６５】
基板２０上には、ソース電極３０およびドレイン電極４０が、チャネル長Ｌ方向に沿って、所定距離離間して並設されている。
このようなソース電極３０およびドレイン電極４０の形成に、本発明の成膜方法を適用することができる。
ソース電極３０およびドレイン電極４０の厚さ（平均）は、特に限定されないが、それぞれ、３０〜３００ｎｍ程度であるのが好ましく、５０〜１５０ｎｍ程度であるのがより好ましい。本発明の成膜方法によれば、このように薄い膜厚の電極を寸法精度よく形成することができる。
【００６６】
ソース電極３０とドレイン電極４０との間の距離（離間距離）、すなわち、チャネル長Ｌは、２〜３０μｍ程度であるのが好ましく、５〜２０μｍ程度であるのがより好ましい。チャネル長Ｌを前記下限値より小さくすると、得られた薄膜トランジスタ１００同士でチャネル長に誤差が生じ、特性（トランジスタ特性）がばらつくおそれがある。一方、チャネル長Ｌを前記上限値より大きくすると、しきい電圧の絶対値が大きくなるとともに、ドレイン電流の値が小さくなり、薄膜トランジスタ１００の特性が不十分となるおそれがある。
【００６７】
チャネル幅Ｗは、０．１〜５ｍｍ程度であるのが好ましく、０．５〜３ｍｍ程度であるのがより好ましい。チャネル幅Ｗを前記下限値より小さくすると、ドレイン電流の値が小さくなり、薄膜トランジスタ１００の特性が不十分となるおそれがある。一方、チャネル幅Ｗを前記上限値より大きくすると、薄膜トランジスタ１００が大型化してしまうとともに、寄生容量の増大や、ゲート絶縁層６０を介したゲート電極７０へのリーク電流の増大を招くおそれがある。
【００６８】
また、基板２０上には、ソース電極３０およびドレイン電極４０を覆うように、有機半導体層５０が設けられている。
有機半導体層５０は、有機半導体材料（半導体的な電気伝導を示す有機材料）を主材料として構成されている。
この有機半導体層５０は、少なくともチャネル領域５１０においてチャネル長Ｌ方向とほぼ平行となるように配向しているのが好ましい。これにより、チャネル領域５１０におけるキャリア移動度が高いものとなり、その結果、薄膜トランジスタ１００は、その作動速度がより速いものとなる。
【００６９】
有機半導体材料としては、例えば、ナフタレン、アントラセン、テトラセン、ペンタセン、ヘキサセン、フタロシアニン、ペリレン、ヒドラゾン、トリフェニルメタン、ジフェニルメタン、スチルベン、アリールビニル、ピラゾリン、トリフェニルアミン、トリアリールアミン、オリゴチオフェン、フタロシアニンまたはこれらの誘導体のような低分子の有機半導体材料や、ポリ−Ｎ−ビニルカルバゾール、ポリビニルピレン、ポリビニルアントラセン、ポリチオフェン、ポリヘキシルチオフェン、ポリ（ｐ−フェニレンビニレン）、ポリチニレンビニレン、ポリアリールアミン、ピレンホルムアルデヒド樹脂、エチルカルバゾールホルムアルデヒド樹脂、フルオレン−ビチオフェン共重合体、フルオレン−アリールアミン共重合体またはこれらの誘導体のような高分子の有機半導体材料（共役系高分子材料）が挙げられ、これらのうちの１種または２種以上を組み合わせて用いることができるが、特に、高分子の有機半導体材料（共役系高分子材料）を主とするものを用いるのが好ましい。共役系高分子材料は、その特有な電子雲の広がりにより、キャリアの移動能が特に高い。
【００７０】
高分子の有機半導体材料は、簡易な方法で成膜することができるとともに、比較的容易に配向させることができる。また、このうち、空気中で酸化され難く、安定であること等の理由から、高分子の有機半導体材料（共役系高分子材料）としては、フルオレン−ビチオフェン共重合体、ポリアリールアミンまたはこれらの誘導体のうちの少なくとも１種を主成分とするものを用いるのが特に好ましい。
【００７１】
また、高分子の有機半導体材料を主材料として構成される有機半導体層５０は、薄型化・軽量化が可能であり、可撓性にも優れるため、フレキシブルディスプレイのスイッチング素子等として用いられる薄膜トランジスタへの適用に適している。
有機半導体層５０の厚さ（平均）は、０．１〜１０００ｎｍ程度であるのが好ましく、１〜５００ｎｍ程度であるのがより好ましく、１０〜１００ｎｍ程度であるのがさらに好ましい。
なお、有機半導体層５０は、ソース電極３０およびドレイン電極４０を覆うように設けられる構成のものに限定されず、少なくともソース電極３０とドレイン電極４０との間の領域（チャネル領域５１０）に設けられていればよい。
有機半導体層５０上には、ゲート絶縁層６０が設けられている。
【００７２】
このゲート絶縁層６０は、ソース電極３０およびドレイン電極４０に対してゲート電極７０を絶縁するものである。
ゲート絶縁層６０は、主として有機材料（特に有機高分子材料）で構成されているのが好ましい。有機高分子材料を主材料とするゲート絶縁層６０は、その形成が容易であるとともに、有機半導体層５０との密着性の向上を図ることもできる。
【００７３】
このような有機高分子材料としては、例えば、ポリスチレン、ポリイミド、ポリアミドイミド、ポリビニルフェニレン、ポリカーボネート（ＰＣ）、ポリメチルメタクリレート（ＰＭＭＡ）のようなアクリル系樹脂、ポリテトラフルオロエチレン（ＰＴＦＥ）のようなフッ素系樹脂、ポリビニルフェノールあるいはノボラック樹脂のようなフェノール系樹脂、ポリエチレン、ポリプロピレン、ポリイソブチレン、ポリブテンなどのオレフィン系樹脂等が挙げられ、これらのうちの１種または２種以上を組み合わせて用いることができる。
【００７４】
ゲート絶縁層６０の厚さ（平均）は、特に限定されないが、１０〜５０００ｎｍ程度であるのが好ましく、１００〜１０００ｎｍ程度であるのがより好ましい。ゲート絶縁層６０の厚さを前記範囲とすることにより、ソース電極３０およびドレイン電極４０とゲート電極７０とを確実に絶縁しつつ、薄膜トランジスタ１００が大型化すること（特に、厚さが増大すること）を防止することができる。
【００７５】
なお、ゲート絶縁層６０は、単層構成のものに限定されず、複数層の積層構成のものであってもよい。
また、ゲート絶縁層６０の構成材料には、例えば、ＳｉＯ２等の無機絶縁材料を用いることもできる。ポリシリケート、ポリシロキサン、ポリシラザンのような溶液を塗布して、塗布膜を酸素、または水蒸気の存在下で加熱することによって、溶液材料からＳｉＯ２を得ることができる。また、金属アルコキシド溶液を塗布した後、これを酸素雰囲気で加熱することによって無機絶縁材料を得る（ゾルゲル法として知られる）ことができる。
【００７６】
ゲート絶縁層６０上には、ゲート電極７０が設けられている。
ゲート電極７０の構成材料としては、例えば、Ｐｄ、Ｐｔ、Ａｕ、Ｗ、Ｔａ、Ｍｏ、Ａｌ、Ｃｒ、Ｔｉ、Ｃｕまたはこれらを含む合金等の金属材料、ＩＴＯ、ＦＴＯ、ＡＴＯ、ＳｎＯ２等の導電性酸化物、カーボンブラック、カーボンナノチューブ、フラーレン等の炭素材料、ポリアセチレン、ポリピロール、ＰＥＤＯＴ（ｐｏｌｙ−ｅｔｈｙｌｅｎｅｄｉｏｘｙｔｈｉｏｐｈｅｎｅ）のようなポリチオフェン、ポリアニリン、ポリ（ｐ−フェニレン）、ポリ（ｐ−フェニレンビニレン）、ポリフルオレン、ポリカルバゾール、ポリシランまたはこれらの誘導体等の導電性高分子材料等が挙げられ、通常塩化鉄、ヨウ素、無機酸、有機酸、ポリスチレンサルフォニック酸などの高分子でドープされ導電性を付与された状態で用いられる。さらに、これらのうちの１種または２種以上を組み合わせて用いることができる。
【００７７】
なお、ゲート電極７０の形成に、本発明の成膜方法を適用してもよい。
ゲート電極７０の厚さ（平均）は、特に限定されないが、０．１〜５０００ｎｍ程度であるのが好ましく、１〜５０００ｎｍ程度であるのがより好ましく、１０〜５０００ｎｍ程度であるのがさらに好ましい。
以上のような薄膜トランジスタ１００は、ゲート電極７０に印加する電圧を変化させることにより、ソース電極３０とドレイン電極４０との間に流れる電流量が制御される。
【００７８】
すなわち、ゲート電極７０に電圧が印加されていないＯＦＦ状態では、ソース電極３０とドレイン電極４０との間に電圧を印加しても、有機半導体層５０中にほとんどキャリアが存在しないため、微少な電流しか流れない。一方、ゲート電極７０に電圧が印加されているＯＮ状態では、有機半導体層５０のゲート絶縁層６０に面した部分に電荷が誘起され、チャネル領域５１０にキャリアの流路が形成される。この状態でソース電極３０とドレイン電極４０との間に電圧を印加すると、チャネル領域５１０を通って電流が流れる。
【００７９】
＜＜有機ＥＬ素子＞＞
図６は、電子部品を適用した有機ＥＬ素子の実施形態を示す縦断面図である。なお、以下では、図６中の上側を「上」、下側を「下」として説明する。
図６に示す有機ＥＬ素子２００は、透明な基板２５と、基板２５上に設けられた陽極３５と、陽極３５上に設けられた有機ＥＬ層４５と、有機ＥＬ層４５上に設けられた陰極５５と、各前記層３５、４５、５５を覆うように設けられた保護層６５とを備えている。
【００８０】
基板２５は、有機ＥＬ素子２００の支持体となるものであり、この基板２５上に各前記層が形成されている。
基板２５の構成材料としては、透光性を有し、光学特性が良好な材料を用いることができる。
このような材料としては、例えば、ポリエチレンテレフタレート、ポリエチレンナフタレート、ポリプロピレンのような各種樹脂材料や、各種ガラス材料等が挙げられ、これらのうちの１種または２種以上を組み合わせて用いることができる。
【００８１】
基板２５の厚さ（平均）は、特に限定されないが、０．１〜３０ｍｍ程度であるのが好ましく、０．１〜１０ｍｍ程度であるのがより好ましい。
陽極３５は、有機ＥＬ層４５（後述する正孔輸送層４５１）に正孔を注入する電極である。また、この陽極３５は、有機ＥＬ層４５（後述する発光層４５２）からの発光を視認し得るように、実質的に透明（無色透明、有色透明、半透明）とされている。
【００８２】
かかる観点から、陽極３５の構成材料（陽極材料）としては、仕事関数が大きく、導電性に優れ、また、透光性を有する材料を用いるのが好ましい。
このような陽極材料としては、例えば、ＩＴＯ（Ｉｎｄｉｕｍ  Ｔｉｎ  Ｏｘｉｄｅ）、ＳｎＯ2、Ｓｂ含有ＳｎＯ2、Ａｌ含有ＺｎＯ等の酸化物、Ａｕ、Ｐｔ、Ａｇ、Ｃｕまたはこれらを含む合金等が挙げられ、これらのうちの１種または２種以上を組み合わせて用いることができる。
【００８３】
陽極３５の厚さ（平均）は、特に限定されないが、１０〜２００ｎｍ程度であるのが好ましく、５０〜１５０ｎｍ程度であるのがより好ましい。陽極３５の厚さが薄すぎると、陽極３５としての機能が充分に発揮されなくなるおそれがあり、一方、陽極３５が厚過ぎると、陽極材料の種類等によっては、光の透過率が著しく低下し、実用に適さなくなるおそれがある。
【００８４】
なお、陽極材料には、例えば、ポリチオフェン、ポリピロール等の導電性樹脂材料を用いることもできる。
一方、陰極５５は、有機ＥＬ層４５（後述する電子輸送層４５３）に電子を注入する電極である。
陰極５５の構成材料（陰極材料）としては、仕事関数の小さい材料を用いるのが好ましい。
【００８５】
このような陰極材料としては、Ｌｉ、Ｍｇ、Ｃａ、Ｓｒ、Ｌａ、Ｃｅ、Ｅｒ、Ｅｕ、Ｓｃ、Ｙ、Ｙｂ、Ａｇ、Ｃｕ、Ａｌ、Ｃｓ、Ｒｂまたはこれらを含む合金等が挙げられ、これらのうちの１種または２種以上を組み合わせて用いることができる。
特に、陰極材料として合金を用いる場合には、Ａｇ、Ａｌ、Ｃｕ等の安定な金属元素を含む合金、具体的には、ＭｇＡｇ、ＡｌＬｉ、ＣｕＬｉ等の合金を用いるのが好ましい。かかる合金を陰極材料として用いることにより、陰極５５の電子注入効率および安定性の向上を図ることができる。
【００８６】
陰極５５の厚さ（平均）は、１ｎｍ〜１μｍ程度であるのが好ましく、１００〜４００ｎｍ程度であるのがより好ましい。陰極５５の厚さが薄すぎると、陰極５５としての機能が充分に発揮されなくなるおそれがあり、一方、陰極５５が厚過ぎると、有機ＥＬ素子２００の発光効率が低下するおそれがある。
陽極３５と陰極５５との間には、有機ＥＬ層４５が設けられている。有機ＥＬ層４５は、正孔輸送層４５１と、発光層４５２と、電子輸送層４５３とを備え、これらがこの順で陽極３５上に形成されている。
【００８７】
正孔輸送層４５１は、陽極３５から注入された正孔を発光層４５２まで輸送する機能を有するものである。
正孔輸送層４５１の構成材料（正孔輸送材料）は、正孔輸送能力を有するものであれば、いかなるものであってもよいが、共役系の化合物であるのが好ましい。共役系の化合物は、その特有な電子雲の広がりによる性質上、極めて円滑に正孔を輸送できるため、正孔輸送能力に特に優れる。これにより、より高性能の有機ＥＬ素子２００が得られる。
【００８８】
正孔輸送材料として、以下に示すような化合物（モノマー）を主鎖または側鎖に有する高分子（プレポリマーやポリマー）のうちの１種または２種以上を組み合わせて用いられる。
この化合物（モノマー）としては、例えば、３，４−エチレンジオキシチオフェン／スチレンスルホン酸のようなチオフェン／スチレンスルホン酸系化合物、１，１−ビス（４−ジ−パラ−トリアミノフェニル）シクロへキサン、１，１’−ビス（４−ジ−パラ−トリルアミノフェニル）−４−フェニル−シクロヘキサンのようなアリールシクロアルカン系化合物、４，４’，４’’−トリメチルトリフェニルアミンのようなアリールアミン系化合物、Ｎ，Ｎ，Ｎ'，Ｎ'−テトラフェニル−パラ−フェニレンジアミンのようなフェニレンジアミン系化合物等が挙げられる。これらの化合物の高分子は、いずれも、高い正孔輸送能力を有している。
【００８９】
これらの中でも、正孔輸送材料としては、特に、３，４−エチレンジオキシチオフェン／スチレンスルホン酸の重合体であるポリ（３，４−エチレンジオキシチオフェン／スチレンスルホン酸）（ＰＥＤＯＴ／ＰＳＳ）のようなポリ（チオフェン／スチレンスルホン酸）系化合物を主成分とするものが好適である。ポリ（チオフェン／スチレンスルホン酸）系化合物は、特に高い正孔輸送能力を有している。
【００９０】
なお、正孔輸送層４５１は、このような高分子を主材料として構成されるものであればよいが、正孔輸送層４５１中には、例えば、前述したような化合物の低分子（モノマーやオリゴマー）が含まれていてもよい。
また、このような正孔輸送材料は、その体積抵抗率が１０Ω・ｃｍ以上であるのが好ましく、１０２Ω・ｃｍ以上であるのがより好ましい。これにより、発光効率のより高い有機ＥＬ素子２００を得ることができる。
【００９１】
正孔輸送層４５１の厚さ（平均）は、特に限定されないが、１０〜１５０ｎｍ程度であるのが好ましく、５０〜１００ｎｍ程度であるのがより好ましい。正孔輸送層４５１の厚さが薄すぎると、ピンホールが生じるおそれがあり、一方、正孔輸送層４５１が厚過ぎると、正孔輸送層４５１の透過率が悪くなる原因となり、有機ＥＬ素子２００の発光色の色度（色相）が変化してしまうおそれがある。
【００９２】
電子輸送層４５３は、陰極５５から注入された電子を発光層４５２まで輸送する機能を有するものである。
電子輸送層４５３の構成材料（電子輸送材料）としては、例えば、１，３，５−トリス［（３−フェニル−６−トリ−フルオロメチル）キノキサリン−２−イル］ベンゼン（ＴＰＱ１）のようなベンゼン系化合物（スターバースト系化合物）、ナフタレンのようなナフタレン系化合物、フタロシアニン、銅フタロシアニン、鉄フタロシアニンのような金属または無金属のフタロシアニン系化合物、（８−ヒドロキシキノリン）アルミニウム（Ａｌｑ３）、ベンゾオキサゾールやベンゾチアゾールを配位子とする錯体のような各種金属錯体等が挙げられる。
【００９３】
また、電子輸送材料は、以上のような化合物のうちの１種または２種以上を組み合わせて用いることができる。
電子輸送層４５３の厚さ（平均）は、特に限定されないが、１〜１００ｎｍ程度であるのが好ましく、２０〜５０ｎｍ程度であるのがより好ましい。電子輸送層４５３の厚さが薄すぎると、ピンホールが生じショートするおそれがあり、一方、電子輸送層４５３が厚過ぎると、抵抗値が高くなるおそれがある。
【００９４】
陽極３５と陰極５５との間に通電（電圧を印加）すると、正孔輸送層４５１中を正孔が、また、電子輸送層４５３中を電子が移動し、発光層４５２において正孔と電子とが再結合する。そして、発光層４５２では、この再結合に際して放出されたエネルギーによりエキシトン（励起子）が生成し、このエキシトンが基底状態に戻る際にエネルギー（蛍光やりん光）を放出（発光）する。
【００９５】
この発光層４５２の構成材料（発光材料）としては、電圧印加時に陽極３５側から正孔を、また、陰極５５側から電子を注入することができ、正孔と電子が再結合する場を提供できるものであれば、いかなるものであってもよい。
発光材料としては、前述したようなトリス（８−キノリノラト）アルミニウム（Ａｌｑ３）、トリス（４−メチル−８キノリノレート）アルミニウム（III）（Ａｌｍｑ３）、（８−ヒドロキシキノリン）亜鉛（Ｚｎｑ２）の他、例えば、ジスチリルベンゼン（ＤＳＢ）、ジアミノジスチリルベンゼン（ＤＡＤＳＢ）のようなベンゼン系化合物、ナフタレン、ナイルレッドのようなナフタレン系化合物、フェナントレンのようなフェナントレン系化合物、クリセン、６−ニトロクリセンのようなクリセン系化合物、ペリレン、Ｎ，Ｎ’−ビス（２，５−ジ−ｔ−ブチルフェニル）−３，４，９，１０−ペリレン−ジ−カルボキシイミド（ＢＰＰＣ）のようなペリレン系化合物、コロネンのようなコロネン系化合物、アントラセン、ビススチリルアントラセンのようなアントラセン系化合物、ピレンのようなピレン系化合物、４−（ジ−シアノメチレン）−２−メチル−６−（パラ−ジメチルアミノスチリル）−４Ｈ−ピラン（ＤＣＭ）のようなピラン系化合物、アクリジンのようなアクリジン系化合物、スチルベンのようなスチルベン系化合物、２，５−ジベンゾオキサゾールチオフェンのようなチオフェン系化合物、ベンゾオキサゾールのようなベンゾオキサゾール系化合物、ベンゾイミダゾールのようなベンゾイミダゾール系化合物、２，２’−（パラ−フェニレンジビニレン）−ビスベンゾチアゾールのようなベンゾチアゾール系化合物、ビスチリル（１，４−ジフェニル−１，３−ブタジエン）、テトラフェニルブタジエンのようなブタジエン系化合物、ナフタルイミドのようなナフタルイミド系化合物、クマリンのようなクマリン系化合物、ペリノンのようなペリノン系化合物、オキサジアゾールのようなオキサジアゾール系化合物、アルダジン系化合物、１，２，３，４，５−ペンタフェニル−１，３−シクロペンタジエン（ＰＰＣＰ）のようなシクロペンタジエン系化合物、キナクリドン、キナクリドンレッドのようなキナクリドン系化合物、ピロロピリジン、チアジアゾロピリジンのようなピリジン系化合物、２，２’，７，７’−テトラフェニル−９，９’−スピロビフルオレンのようなスピロ化合物、フタロシアニン（Ｈ２Ｐｃ）、銅フタロシアニンのような金属または無金属のフタロシアニン系化合物、フローレンのようなフローレン系化合物、（１，１０−フェナントロリン）−トリス−（４，４，４−トリフルオロ−１−（２−チエニル）−ブタン−１，３−ジオネート）ユーロピウム（III）（Ｅｕ（ＴＴＡ）３（ｐｈｅｎ））、ファクトリス（２−フェニルピリジン）イリジウム（Ｉｒ（ｐｐｙ）３）、（２，３，７，８，１２，１３，１７，１８−オクタエチル−２１Ｈ，２３Ｈ−ポルフィン）プラチナム（II）のような各種金属錯体等が挙げられ、これらのうちの１種または２種以上を組み合わせて用いることができる。
【００９６】
発光層４５２の厚さ（平均）は、特に限定されないが、１０〜１５０ｎｍ程度であるのが好ましく、５０〜１００ｎｍ程度であるのがより好ましい。発光層の厚さを前記範囲とすることにより、正孔と電子との再結合が効率よくなされ、発光層４５２の発光効率をより向上させることができる。
このような発光層４５２の形成に、本発明の成膜方法を適用することができる。
【００９７】
なお、本実施形態では、発光層４５２は、正孔輸送層４５１および電子輸送層４５３と別個に設けられているが、正孔輸送層４５１と発光層４５２とを兼ねた正孔輸送性発光層や、電子輸送層４５３と発光層４５２とを兼ねた電子輸送性発光層とすることもできる。この場合、正孔輸送性発光層の電子輸送層４５３との界面付近が、また、電子輸送性発光層の正孔輸送層４５１との界面付近が、それぞれ、発光層４５２として機能する。
【００９８】
また、正孔輸送性発光層を用いた場合には、陽極から正孔輸送性発光層に注入された正孔が電子輸送層によって閉じこめられ、また、電子輸送性発光層を用いた場合には、陰極から電子輸送性発光層に注入された電子が電子輸送性発光層に閉じこめられるため、いずれも、正孔と電子との再結合効率を向上させることができるという利点がある。
また、各層３５、４５、５５同士の間には、任意の目的の層が設けられていてもよい。例えば、正孔輸送層４５１と陽極３５との間には正孔注入層を、また、電子輸送層４５３と陰極５５との間には電子注入層等を設けることができる。また、有機ＥＬ素子２００に電子注入層を設ける場合には、この電子注入層には、前述したような電子輸送材料の他、例えばＬｉＦのようなアルカリハライド等を用いることができる。
【００９９】
保護層６５は、有機ＥＬ素子２００を構成する各層３５、４５、５５を覆うように設けられている。この保護層６５は、有機ＥＬ素子２００を構成する各層３５、４５、５５を気密的に封止し、酸素や水分を遮断する機能を有する。保護層６５を設けることにより、有機ＥＬ素子２００の信頼性の向上や、変質・劣化の防止等の効果が得られる。
保護層６５の構成材料としては、例えば、Ａｌ、Ａｕ、Ｃｒ、Ｎｂ、Ｔａ、Ｔｉまたはこれらを含む合金、酸化シリコン、各種樹脂材料等を挙げることができる。なお、保護層６５の構成材料として導電性を有する材料を用いる場合には、短絡を防止するために、保護層６５と各層３５、４５、５５との間には、必要に応じて、絶縁膜を設けるのが好ましい。
【０１００】
＜電子機器＞
電子部品は、各種電子機器に用いることができる。
図７は、電子機器を適用したモバイル型（またはノート型）のパーソナルコンピュータの構成を示す斜視図である。
この図において、パーソナルコンピュータ１１００は、キーボード１１０２を備えた本体部１１０４と、表示部を備える表示ユニット１１０６とにより構成され、表示ユニット１１０６は、本体部１１０４に対しヒンジ構造部を介して回動可能に支持されている。
【０１０１】
電子部品は、例えば、表示部の各画素の切り替えを行うスイッチング素子、表示部、本体部１１０４と表示ユニット１１０６とを接続するための可撓性配線基板等として内蔵されている。
図８は、電子機器を適用した携帯電話機（ＰＨＳも含む）の構成を示す斜視図である。
この図において、携帯電話機１２００は、複数の操作ボタン１２０２、受話口１２０４および送話口１２０６とともに、表示部を備えている。
【０１０２】
電子部品は、例えば、表示部の各画素の切り替えを行うスイッチング素子、表示部、データを保存するための半導体部品（各種メモリ）、回路基板等として内蔵されている。
図９は、電子機器を適用したディジタルスチルカメラの構成を示す斜視図である。なお、この図には、外部機器との接続についても簡易的に示されている。
【０１０３】
ここで、通常のカメラは、被写体の光像により銀塩写真フィルムを感光するのに対し、ディジタルスチルカメラ１３００は、被写体の光像をＣＣＤ（Charge Coupled Device）などの撮像素子により光電変換して撮像信号（画像信号）を生成する。
ディジタルスチルカメラ１３００におけるケース（ボディー）１３０２の背面には、表示部が設けられ、ＣＣＤによる撮像信号に基づいて表示を行う構成になっており、被写体を電子画像として表示するファインダとして機能する。
【０１０４】
ケースの内部には、回路基板１３０８が設置されている。この回路基板１３０８は、撮像信号を格納（記憶）し得るメモリが設置されている。
また、ケース１３０２の正面側（図示の構成では裏面側）には、光学レンズ（撮像光学系）やＣＣＤなどを含む受光ユニット１３０４が設けられている。
撮影者が表示部に表示された被写体像を確認し、シャッタボタン１３０６を押下すると、その時点におけるＣＣＤの撮像信号が、回路基板１３０８のメモリに転送・格納される。
【０１０５】
また、このディジタルスチルカメラ１３００においては、ケース１３０２の側面に、ビデオ信号出力端子１３１２と、データ通信用の入出力端子１３１４とが設けられている。そして、図示のように、ビデオ信号出力端子１３１２にはテレビモニタ１４３０が、データ通信用の入出力端子１３１４にはパーソナルコンピュータ１４４０が、それぞれ必要に応じて接続される。さらに、所定の操作により、回路基板１３０８のメモリに格納された撮像信号が、テレビモニタ１４３０や、パーソナルコンピュータ１４４０に出力される構成になっている。
【０１０６】
電子部品は、例えば、表示部の各画素の切り替えを行うスイッチング素子、表示部、ＣＣＤの撮像信号を保存するための半導体部品（各種メモリ）、回路基板１３０８等として内蔵されている。
なお、電子機器は、図７のパーソナルコンピュータ（モバイル型パーソナルコンピュータ）、図８の携帯電話機、図９のディジタルスチルカメラの他にも、例えば、テレビや、ビデオカメラ、ビューファインダ型、モニタ直視型のビデオテープレコーダ、ラップトップ型パーソナルコンピュータ、カーナビゲーション装置、ページャ、電子手帳（通信機能付も含む）、電子辞書、電卓、電子ゲーム機器、ワードプロセッサ、ワークステーション、テレビ電話、防犯用テレビモニタ、電子双眼鏡、ＰＯＳ端末、タッチパネルを備えた機器（例えば金融機関のキャッシュディスペンサー、自動券売機）、医療機器（例えば電子体温計、血圧計、血糖計、心電表示装置、超音波診断装置、内視鏡用表示装置）、魚群探知機、各種測定機器、計器類（例えば、車両、航空機、船舶の計器類）、フライトシュミレータ、その他各種モニタ類、プロジェクター等の投射型表示装置等に適用することができる。
以上、本発明の成膜方法を、図示の実施形態に基づいて説明したが、本発明はこれらに限定されるものではない。
【実施例】
【０１０７】
次に、本発明の具体的な実施例について説明する。
（実施例１）
＜１Ａ＞  まず、石英ガラス基板（基材）を用意し、純水を用いて洗浄した。
＜２Ａ＞  次に、この石英ガラス基板の膜を形成する側の面のほぼ全面に紫外線を照射した。
なお、紫外線を照射した際の条件は、以下に示すとおりである。
【０１０８】
・紫外線の波長：１７２ｎｍ
・紫外線の照度：５Ｗ／ｃｍ２
・雰囲気      ：大気中
・雰囲気温度  ：２５℃
・照射時間    ：５分間
【０１０９】
＜３Ａ＞  次に、この石英ガラス基板を、３−アミノプロピルトリメトキシシランを含む処理液に浸漬した後、１００℃×１０分で熱処理を施した。
＜４Ａ＞  その後、膜形成領域の形状に対応するマスクを用いて、この石英ガラス基板上の非膜形成領域に紫外線を照射した。
なお、紫外線を照射した際の条件は、以下に示すとおりである。
【０１１０】
・紫外線の波長：１７２ｎｍ
・紫外線の照度：１０Ｗ／ｃｍ２
・雰囲気      ：減圧中
・雰囲気温度  ：２５℃
・照射時間    ：１０分間
【０１１１】
＜５Ａ＞  前記工程＜３Ａ＞と同様の工程を行った。
＜６Ａ＞  前記工程＜４Ａ＞および＜５Ａ＞と同様の工程を、前記工程＜４Ａ＞、＜５Ａ＞を含めて合計３回繰り返して行った。
膜形成領域の形状は、アルファベットの大文字「Ｅ］とし、各部の幅が約６０μｍなるように形成した。
また、膜形成領域と非膜形成領域との境界部の段差の高さは、３Åであった。
【０１１２】
＜７Ａ＞  次に、チャンバー内に、膜形成面を鉛直下方とした石英ガラス基板と、材料供給部にＩｎをセットした。そして、この状態で、石英ガラス基板を加熱しつつ、真空蒸着法により石英ガラス基板にＩｎを供給した。
また、真空蒸着法により石英ガラス基板にＩｎを供給した際の各種条件は、以下に示すとおりである。
・成膜時のチャンバー内の圧力：１×１０−５Ｔｏｒｒ以下
・石英ガラス基板の加熱温度  ：１００℃
・成膜時間                  ：２分
これにより、膜形成領域の形状「Ｅ」にほぼ対応した形状のＩｎ膜（平均厚さ：約１００ｎｍ、各部の幅：約６０μｍ）を得た。
【０１１３】
（実施例２）
＜１Ｂ＞  基板としてポリイミド基板を用いた以外は、前記工程＜１Ａ＞〜＜３Ａ＞と同様の工程を行った。
＜２Ｂ＞  前記工程＜４Ａ＞および＜５Ａ＞と同様の工程を合計５回繰り返して行った。
膜形成領域の形状は、アルファベットの大文字「Ｅ］とし、各部の幅が約６０μｍなるように形成した。
また、膜形成領域と非膜形成領域との境界部の段差の高さは、５Åであった。
【０１１４】
＜３Ｂ＞  次に、チャンバー内に、膜形成面を鉛直下方としたポリイミド基板をセットした。そして、化学気相成膜法（ＣＶＤ法）により、このポリイミド基板がセットされたチャンバー内に、テトラエトキシシラン（ＴＥＯＳ）の蒸気をキャリヤーガスとともに供給した。
また、化学気相成膜法によりチャンバー内にテトラエトキシシランを供給した際の各種条件は、以下に示すとおりである。
・テトラエトキシシランの流量    ：２００ｓｃｃｍ
・キャリヤーガス                ：窒素ガス
・成膜時のチャンバー内の圧力    ：１×１０−３Ｔｏｒｒ
・成膜時のチャンバー内の加熱温度：１５０℃
・成膜時間                      ：２０分
これにより、膜形成領域の形状「Ｅ」にほぼ対応した形状のＳｉＯ２膜（平均厚さ：約１２０ｎｍ、各部の幅：約６０μｍ）を得た。
【０１１５】
（実施例３）
＜１Ｃ＞  前記工程＜１Ａ＞〜＜３Ａ＞と同様の工程を行った。
＜２Ｃ＞  石英ガラス基板を浸漬する処理液としてトリデカフルオロ−１，１，２，２テトラヒドロオクチルトリエトキシシランを含む処理液を用いた以外は、前記工程＜４Ａ＞および＜５Ａ＞と同様の工程を合計５回繰り返して行った。
【０１１６】
膜形成領域の形状は、アルファベットの大文字「Ｅ］とし、各部の幅が約６０μｍなるように形成した。
また、膜形成領域と非膜形成領域との境界部の段差の高さは、５Åであった。
なお、３−アミノプロピルトリメトキシシランは、正に帯電したシラン系カップリング剤であり、トリデカフルオロ−１，１，２，２テトラヒドロオクチルトリエトキシシランは、負に帯電したシラン系カップリング剤である。
【０１１７】
＜３Ｃ＞  次に、チャンバー内に、膜形成面を鉛直下方とした石英ガラス基板と、材料供給部にトリス（８−キノリノラト）アルミニウム（Ａｌｑ３）をセットした。そして、この状態で、石英ガラス基板を加熱しつつ、真空蒸着法により石英ガラス基板にトリス（８−キノリノラト）アルミニウム（Ａｌｑ３）を供給した。
なお、トリス（８−キノリノラト）アルミニウム（Ａｌｑ３）の飛来物は、負に帯電していた。
また、真空蒸着法により石英ガラス基板にトリス（８−キノリノラト）アルミニウム（Ａｌｑ３）を供給した際の各種条件は、以下に示すとおりである。
【０１１８】
・成膜時のチャンバー内の圧力：３×１０−５Ｔｏｒｒ
・石英ガラス基板の加熱温度  ：２３０℃
・成膜時間                  ：３０分
これにより、膜形成領域の形状「Ｅ」にほぼ対応した形状のトリス（８−キノリノラト）アルミニウム（Ａｌｑ３）膜（平均厚さ：約８０ｎｍ、各部の幅：約６０μｍ）を得た。
【０１１９】
（実施例４）
＜１Ｄ＞  石英ガラス基板を浸漬する処理液としてトリデカフルオロ−１，１，２，２テトラヒドロオクチルトリエトキシシランを含む処理液を用いた以外は、前記工程＜１Ａ＞〜＜３Ａ＞と同様の工程を行った。
＜２Ｄ＞  前記工程＜４Ａ＞および＜５Ａ＞と同様の工程を合計５回繰り返して行った。
【０１２０】
膜形成領域の形状は、アルファベットの大文字「Ｅ］とし、各部の幅が約６０μｍなるように形成した。
また、膜形成領域と非膜形成領域との境界部の段差の高さは、５Åであった。
なお、３−アミノプロピルトリメトキシシランは、正に帯電したシラン系カップリング剤であり、トリデカフルオロ−１，１，２，２テトラヒドロオクチルトリエトキシシランは、負に帯電したシラン系カップリング剤である。
【０１２１】
＜３Ｄ＞  次に、チャンバー内に、膜形成面を鉛直下方としたガラス基板と、Ａｌ（膜材料）で構成されたターゲットとをそれぞれセットした。そして、この状態で、石英ガラス基板を加熱しつつ、スパッタリング法により石英ガラス基板にＡｌを供給した。
また、スパッタリング法により石英ガラス基板にＡｌを供給した際の各種条件は、以下に示すとおりである。
【０１２２】
・ターゲットに照射したレーザー源：ＫｒＦレーザー
・成膜時のチャンバー内の圧力    ：１×１０−６Ｔｏｒｒ
・成膜時間                      ：１０分
・成膜時のガラス基板の加熱温度  ：１００℃
なお、Ａｌの飛来物は、正に帯電していた。
これにより、膜形成領域の形状「Ｅ」にほぼ対応した形状のＡｌ膜（平均厚さ：約１５０ｎｍ、各部の幅：約６０μｍ）を得た。
【図面の簡単な説明】
【０１２３】
【図１】本発明の成膜方法の第１実施形態を説明するための模式的な図（縦断面図）である。
【図２】本発明の成膜方法の第１実施形態を説明するための模式的な図（縦断面図）である。
【図３】本発明の成膜方法の第１実施形態を説明するための模式的な図（縦断面図）である。
【図４】本発明の成膜方法の第２実施形態により、形成された分子膜の構成を模式的に示す縦断面図である。
【図５】電子部品を適用した薄膜トランジスタの実施形態を示す図であり、（ａ）は縦断面図、（ｂ）は平面図である。
【図６】電子部品を適用した有機ＥＬ素子の実施形態を示す縦断面図である。
【図７】電子機器を適用したモバイル型（またはノート型）のパーソナルコンピュータの構成を示す斜視図である。
【図８】電子機器を適用した携帯電話機（ＰＨＳも含む）の構成を示す斜視図である。
【図９】電子機器を適用したディジタルスチルカメラの構成を示す斜視図である。
【符号の説明】
【０１２４】
１……基材  ２１……膜形成領域  ２２……非膜形成領域  ３……膜  ３１……飛来物  ４……マスク  ５……分子膜  ５１……第１の単分子膜  ５２……第２の単分子膜  ５ｎ……第ｎの単分子膜  １００‥‥薄膜トランジスタ  ２０‥‥基板  ３０‥‥ソース電極  ４０‥‥ドレイン電極  ５０‥‥有機半導体層  ５１０‥‥チャネル領域  ６０‥‥ゲート絶縁層  ７０‥‥ゲート電極  ２００‥‥有機ＥＬ素子  ２５‥‥基板  ３５‥‥陽極  ４５‥‥有機ＥＬ層  ４５１‥‥正孔輸送層  ４５２‥‥発光層  ４５３‥‥電子輸送層  ５５‥‥陰極  ６５‥‥保護層  １１００……パーソナルコンピュータ  １１０２……キーボード  １１０４……本体部  １１０６……表示ユニット  １２００……携帯電話機  １２０２……操作ボタン  １２０４……受話口  １２０６……送話口  １３００‥‥ディジタルスチルカメラ  １３０２‥‥ケース（ボディー）  １３０４‥‥受光ユニット  １３０６‥‥シャッタボタン  １３０８‥‥回路基板  １３１２‥‥ビデオ信号出力端子  １３１４‥‥データ通信用の入出力端子  １４３０‥‥テレビモニタ  １４４０‥‥パーソナルコンピュータ
【図１】
0004752186.tif 000002
【図２】
0004752186.tif 000003
【図３】
0004752186.tif 000004
【図４】
0004752186.tif 000005
【図５】
0004752186.tif 000006
【図６】
0004752186.tif 000007
【図７】
0004752186.tif 000008
【図８】
0004752186.tif 000009
【図９】
0004752186.tif 000010